(57)【要約】【課題】長期にわたって基層の電気特性を安定化させることが可能な無端ベルトを提供する。【解決手段】無端ベルト１は、電子写真機器に用いられる。無端ベルト１は、筒状の基層１０を有している。基層１０は、基層ポリマー１０１とイオン導電性重合体１０２とを含むとともに、基層外周面側にイオン導電性重合体１０２が偏在している。イオン導電性重合体１０２は、カチオン部位とアニオン部位とを備える有機化合物で変性された変性モノマーまたは変性オリゴマーに由来する重合単位を有している。【選択図】図３
2018072583.tif 000002
【特許請求の範囲】
【請求項１】
電子写真機器用の無端ベルトであって、
筒状の基層を有しており、
上記基層は、基層ポリマーとイオン導電性重合体とを含むとともに、基層外周面側に上記イオン導電性重合体が偏在しており、
上記イオン導電性重合体は、カチオン部位とアニオン部位とを備える有機化合物で変性された変性モノマーまたは変性オリゴマーに由来する重合単位を有している、無端ベルト。
【請求項２】
上記変性モノマー、上記変性オリゴマーは、アクリル基およびメタクリル基の少なくとも１つを有している、請求項１に記載の無端ベルト。
【請求項３】
上記基層は、上記基層ポリマー１００質量部に対して上記イオン導電性重合体を０．０５質量部以上５質量部以下含む、請求項１または２に記載の無端ベルト。
【請求項４】
上記基層ポリマーは、ポリアミドイミドまたはポリイミドである、請求項１〜３のいずれか１項に記載の無端ベルト。
【請求項５】
上記基層は、さらに、導電性フィラーを含む、請求項１〜４のいずれか１項に記載の無端ベルト。
【請求項６】
上記イオン導電性重合体は、カチオン性である、請求項１〜５のいずれか１項に記載の無端ベルト。
【請求項７】
上記有機化合物は、第四級アンモニウム塩である、請求項１〜６のいずれか１項に記載の無端ベルト。
【請求項８】
上記イオン導電性重合体は、分子内にシリコーン基およびフッ素含有基の少なくとも１つを有している、請求項１〜７のいずれか１項に記載の無端ベルト。
【発明の詳細な説明】
【技術分野】
【０００１】
本発明は、無端ベルトに関する。
【背景技術】
【０００２】
従来、電子写真方式の複写機、プリンター、印刷機等の電子写真機器が知られている。これらの電子写真機器には、例えば、中間転写ベルト、定着ベルト、搬送ベルト等の無端ベルトが組み込まれている。この種の無端ベルトは、筒状の基層を有している。基層には、導電性を付与する目的で、導電剤が添加される。導電剤としては、カーボンブラック等の電子導電剤や第四級アンモニウム塩等のイオン導電剤が公知である。
【０００３】
なお、先行する特許文献１には、熱可塑樹脂に対し、２種類の粒子径の異なるカーボンブラック（ＣＢ）を併用し、樹脂内の電子導電性を安定化させることを目的とする転写材の搬送に用いるエンドレスベルトが開示されている。
【０００４】
また、先行する特許文献２には、少なくともビニリデンジフロライドの構造を有する熱可塑性樹脂および導電性フィラーを含み、かつ、ワックス材料およびイオン導電性材料からなる導電性重合体材料からなる群から選ばれた材料を平滑表面に含有する中間転写ベルトが開示されている。
【先行技術文献】
【特許文献】
【０００５】
【特許文献１】特許４７６４０５２号公報
【特許文献２】特開２０１６−１２６０６３号公報
【発明の概要】
【発明が解決しようとする課題】
【０００６】
しかしながら、従来技術は、以下の点で課題がある。すなわち、電子写真機器に用いられる無端ベルトは、張力が掛かった状態で回転したり、他部材と干渉したりする等、高荷重の外力を受ける。そのため、無端ベルトの基層には、上記のような外力に耐えうる強度が求められ、一般的に、硬いポリマー材料が使用されることが多い。しかし、硬いポリマー材料中では、イオンの移動が起こり難いため、イオン導電剤を使用することが困難であり、通常、電子導電剤が添加される。ところが、硬いポリマー材料に電子導電剤を添加してなる基層では、長期にわたって負荷される外力による変形によって、電子導電剤からなる電子導電経路の破壊やポリマーの微視的な破壊等が生じる。その結果、当該破壊部位で電気特性が変化し、電子写真機器の長期使用時に画像不具合が生じやすくなる。
【０００７】
本発明は、上記背景に鑑みてなされたものであり、長期にわたって基層の電気特性を安定化させることが可能な無端ベルトを提供しようとするものである。
【課題を解決するための手段】
【０００８】
本発明の一態様は、電子写真機器用の無端ベルトであって、
筒状の基層を有しており、
上記基層は、基層ポリマーとイオン導電性重合体とを含むとともに、基層外周面側に上記イオン導電性重合体が偏在しており、
上記イオン導電性重合体は、カチオン部位とアニオン部位とを備える有機化合物で変性された変性モノマーまたは変性オリゴマーに由来する重合単位を有している、無端ベルトにある。
【発明の効果】
【０００９】
上記無端ベルトは、上記構成を有している。そのため、上記無端ベルトは、基層ポリマーの材質に関わらず、イオン導電性重合体によって基層外周面側の硬度を基層内部よりも小さくすることができる。また、上記無端ベルトは、硬度の小さい基層外周面側では、イオン導電性重合体によるイオン導電を発現させることができる。そのため、上記無端ベルトは、長期にわたって外力がかかった状態で使用された場合でも、基層外周面側の表面抵抗を安定化させることができる。それ故、上記無端ベルトは、長期にわたって基層の電気特性を安定化させることが可能となる。したがって、上記無端ベルトを電子写真機器に組み込むことにより、外力によるベルト変形に起因する画像不具合を抑制しやすい電子写真機器を得ることが可能となる。
【図面の簡単な説明】
【００１０】
【図１】実施例１の無端ベルトを模式的に示した説明図である。
【図２】図１のＩＩ−ＩＩ断面図である。
【図３】図２のＩＩ−ＩＩ断面図の一部を拡大して模式的に示した説明図である。
【発明を実施するための形態】
【００１１】
上記無端ベルト（シームレスベルト）は、電子写真機器に用いられる。電子写真機器としては、具体的には、帯電像を用いる電子写真方式の複写機、プリンター、ファクシミリ、複合機、オンデマンド印刷機等の画像形成装置を例示することができる。
【００１２】
上記無端ベルトは、具体的には、例えば、中間転写ベルトとして用いることができる。なお、中間転写ベルトは、潜像担持体に担持されたトナー像をベルト表面に一次転写させた後、このトナー像をベルト表面から紙等の印字媒体へ二次転写させるために、画像形成装置に組み込まれる無端ベルトである。この場合には、長期にわたって基層の電気特性を安定化させることができるため、トナーの転写性が変わり難く、耐久時でもトナー転写不良による画像不具合が生じ難い中間転写ベルトが得られる。
【００１３】
上記無端ベルトは、具体的には、例えば、定着ベルトとして用いることもできる。なお、定着ベルトは、転写材（紙）に転写されたトナーを加熱により溶融固着させて画像を形成するために用いられる無端ベルトである。この場合には、長期にわたって基層の電気特性を安定化させることができるため、耐久時でもトナー溶融固着時の定着不良による画像不具合が生じ難い定着ベルトが得られる。
【００１４】
上記無端ベルトは、具体的には、例えば、搬送ベルトとして用いることもできる。なお、搬送ベルトは、ベルト上に紙を直接設置、搬送し、各色感光ドラムより直接紙にトナーを転写させるために用いられる無端ベルトである。この場合には、長期にわたって基層の電気特性を安定化させることができるため、耐久時でもトナー転写不良による画像不具合が生じ難い搬送ベルトが得られる。
【００１５】
上記無端ベルトは、筒状の形状を備える基層を有している。基層は、基層ポリマーとイオン導電性重合体とを含んでいる。基層ポリマーは、基層を形づくるポリマーである。基層ポリマーとしては、例えば、ポリアミドイミド、ポリイミド、ポリカーボネート、ポリエーテルサルフォン、ポリアリレート、アクリル樹脂などを例示することができる。これらは１種または２種以上併用することができる。基層ポリマーとしては、好ましくは、ポリアミドイミドまたはポリイミドであるとよい。この構成によれば、基層の高弾性率化により基層硬度が高まり、高荷重の外力に耐えうるベルト強度を確保しやすい上、イオン導電性重合体による基層の電気特性の安定化を図ることが可能な無端ベルトが得られる。
【００１６】
イオン導電性重合体は、カチオン部位とアニオン部位とを備える有機化合物で変性された変性モノマーまたは変性オリゴマーに由来する重合単位（以下、これを「第１重合単位」ということがある。）を有する重合体である。
【００１７】
イオン導電性重合体において、カチオン部位としては、具体的には、例えば、第四級アンモニウムカチオン、イミダゾリウムカチオン、ピリダジニウムカチオン、ピリジニウムカチオン、ホスホニウムカチオン、チアゾリウムカチオン、ピペリジニウムカチオン、ピロリジウムカチオン、トリアゾリウムカチオン、ピリダジニウムカチオン、スルホニウムカチオンなどを例示することができる。また、アニオン部位としては、具体的には、例えば、塩素アニオン、過塩素酸アニオン、硫酸アニオン、重炭素アニオン、臭素アニオン、チオシアン酸アニオン、ビス（フルオロアルカンスルホニル）イミドアニオン、ビス(フルオロスルホニル)イミドアニオン、トリフルオロ酢酸アニオン、テトラフルオロホウ酸アニオン、ヘキサフルオロリン酸アニオンなどを例示することができる。なお、上述した各カチオン部位と各アニオン部位とは任意に組み合わせることができる。また、イオン導電性重合体は、１または２以上の有機化合物によって変性されていてもよい。
【００１８】
イオン導電性重合体において、有機化合物は、第四級アンモニウム塩であるとよい。なお、第四級アンモニウム塩は、第四級アンモニウムカチオンからなるカチオン部位を備えている。この構成によれば、第四級アンモニウム塩は水素部分のアルキル等への変性が容易であるなどの理由により、基層ポリマーとの相溶性を変化させ、基層外周面へのイオン導電性重合体の配向性を調節しやすい利点がある。第四級アンモニウムカチオンとしては、より具体的には、例えば、下記式１にて示されるカチオンなどを例示することができる。
【００１９】
【化１】
2018072583.tif 000003
【００２０】
但し、上記式１において、Ｒ１は、Ｈ、または、ＣＨ３、Ｘは、ＮＨ、または、Ｏ、または、ＯＲ’ＮＨＣＯＯ（Ｒ’は炭素数１〜１０のアルキル基、アラルキル基、または、アリール基）、Ｒ２は、炭素数１〜１０のアルキル基、アラルキル基（例えば、ベンジル基、フェネチル基等）、または、アリール基（例えば、フェニル基等）、Ｒ３、Ｒ４、Ｒ５は、いずれも、炭素数１〜１０のアルキル基、アラルキル基（例えば、ベンジル基、フェネチル基等）、または、アリール基（例えば、フェニル基等）である。
【００２１】
イオン導電性重合体において、変性モノマー、変性オリゴマーは、アクリル基、メタクリル基などの官能基を１種または２種以上有している構成とすることができる。この構成によれば、イオン導電性重合体によって基層外周面側の硬度を基層内部よりも小さくしやすくなる。そのため、この構成によれば、イオン導電性重合体によるイオン導電を発現させやすくなり、基層外周面側の表面抵抗の安定化を図りやすくなる。また、この構成によれば、変性モノマー、変性オリゴマーが重合時の反応性に富むため、イオン導電性重合体を合成する際の重合自由度が向上する。なお、イオン導電性重合体は、重合時の反応性が良好であるなどの観点から、好ましくは、変性モノマーを好適に用いることができる。
【００２２】
イオン導電性重合体は、分子内にシリコーン基およびフッ素含有基の少なくとも１つを有する構成とすることができる。この構成によれば、基層ポリマーとの相溶性の調整をしやすくなるため、基層外周面側にイオン導電性重合体を偏在させやすい。また、イオン導電性重合体がシリコーン基を有する場合には、基層外周面を低摩擦化することができるので、基層外周面の滑り性を向上させることが可能になる。また、イオン導電性重合体がフッ素含有基を有する場合には、基層外周面のトナー離れ性を向上させることができるので、基層外周面の耐トナー付着性を向上させることが可能になる。
【００２３】
シリコーン基は、具体的には、例えば、ジメチルシロキサン単位の繰り返しから構成されるポリジメチルシロキサン骨格を含むことができる。この構成によれば、比較的簡易な分子構造のポリジメチルシロキサン骨格にてシリコーン基の分子量を大きくすることができるので、基層外周面の滑り性を向上させやすくなる。
【００２４】
フッ素含有基は、フッ素原子を含有する基をいい、−Ｆを含む。フッ素含有基は、具体的には、例えば、フルオロアルキル基、フルオロアルキルアルキレンオキシド基、フルオロアルケニル基、−Ｆなどから構成することができる。フッ素含有基としては、耐トナー付着性等の観点から、フルオロアルキル基を好適に用いることができる。フルオロアルキル基は、アルキル基の全ての水素原子がフッ素化されていてもよいし、一部にフッ素化されていない箇所を含んでいてもよい。前者は、全フッ素化であり、後者は、部分フッ素化である。特に好ましくは、フルオロアルキル基は、パーフルオロアルキル基であるとよい。パーフルオロアルキル基は構造的な安定性が高いので、トナーを寄せ付けたままとし難く、基層外周面の耐トナー付着性を向上させやすいからである。フルオロアルキル基としては、具体的には、例えば、トリフルオロメチル、トリフルオロエチル、トリフルオロブチル、ペンタフルオロプロピル、パーフルオロブチル、パーフルオロヘキシル、パーフルオロオクチル、パーフルオロデシル、パーフルオロ−３−メチルブチル、パーフルオロ−５−メチルヘキシル、パーフルオロ−７−メチルオクチル、オクタフルオロペンチル、ドデカフルオロヘプチル、ヘキサデカフルオロノニルなどを例示することができる。
【００２５】
なお、変性モノマー、変性オリゴマーは、有機化合物で変性される前のモノマー、オリゴマーが上述した各種の官能基を有していてもよいし、有機化合物が上述した各種の官能基を有していてもよい。
【００２６】
有機化合物で変性される前のモノマー、オリゴマーとしては、具体的には、例えば、アルキル基を有する（メタ）アクリレートなどを例示することができる。アルキル基を有する（メタ）アクリレートは、１種または２種以上のアルキル基を有することができる。この構成によれば、アルキル基を選択することで、イオン導電性重合体の分子量を調整しやすくなる。また、基層ポリマーとイオン導電性重合体との相溶性を調節しやすくなり、基層の製造時にイオン導電性重合体が基層外周面側に偏在した構成を得やすくなる。アルキル基としては、具体的には、例えば、樹脂同士の重合反応性などの観点から、メチル基、エチル基、プロピル基、ブチル基、ペンチル基、ヘキシル基、ヘプチル基、オクチル基などを例示することができる。これらのうち、アルキル基としては、樹脂の分子運動性などの観点から、プロピル基、ブチル基、ペンチル基、ヘキシル基、ヘプチル基、オクチル基が好ましい。なお、上記にいう（メタ）アクリレートは、アクリレート、メタクリレートの両方を包含する意味である。
【００２７】
イオン導電性重合体は、上述した第１重合単位による単独重合体であってもよいし、上述した第１重合単位以外にも、１または２以上の他の重合単位を分子内に含む共重合体であってもよい。後者の場合には、第１重合単位の構成に関わらず、他の重合単位によってイオン導電性重合体の分子量の調節、基層ポリマーとの相溶性の調節、基層外周面の滑り性や耐トナー付着性の調節などを実施しやすくなる。そのため、後者の場合には、上述した作用効果を確実なものとしつつ、基層の機能性向上等を図ることが可能となる。
【００２８】
他の重合単位としては、具体的には、例えば、以下の第２重合単位、第３重合単位などを例示することができる。これら重合単位は、必要に応じて第１重合単位と任意に組み合わせることができる。
【００２９】
第２重合単位は、具体的には、上述したシリコーン基を有する（メタ）アクリレートに由来する重合単位とすることができる。シリコーン基を有する（メタ）アクリレートは、１種または２種以上のシリコーン基を有することができる。この構成によれば、第１重合単位がシリコーン基を含まない場合でも、基層外周面の滑り性を確保しやすくなる。
【００３０】
第３重合単位は、具体的には、上述したフッ素含有基を有する（メタ）アクリレートに由来する重合単位とすることができる。フッ素含有基を有する（メタ）アクリレートは、１種または２種以上のフッ素含有基を有することができる。この構成によれば、第１重合単位がフッ素含有基を含まない場合でも、基層外周面における耐トナー付着性を確保しやすくなる。
【００３１】
イオン導電性重合体は、より具体的には、上述した第１重合単位と第２重合単位とを含む共重合体、第１重合単位と第３重合単位とを含む共重合体、第１重合単位と第２重合単位と第３重合単位とを含む共重合体などより構成することができる。
【００３２】
イオン導電性重合体は、第１重合単位におけるカチオン部位またはアニオン部位がイオンとなって移動することにより、イオン導電性を発現することができる。イオン導電性重合体は、アニオン部位がイオンとなって移動するカチオン性、カチオン部位がイオンとなって移動するアニオン性のいずれであってもよい。イオン導電性重合体がカチオン性である場合には、負に荷電されたトナーが電子写真機器で用いられる際に、トナーの荷電を低下させ難い。一方、イオン導電性重合体がアニオン性である場合には、正に荷電されたトナーが電子写真機器で用いられる際に、トナーの荷電を低下させ難い。上市されている電子写真機器では、負に荷電されたトナーが用いられることが多い。そのため、イオン導電性重合体がカチオン性である場合には、より幅広い電子写真機器に適用可能な無端ベルトが得られる。
【００３３】
イオン導電性重合体は、基層外周面側に偏在している。なお、上記にいう偏在とは、基層厚み方向中心部よりも、基層外周面側にイオン導電性重合体が相対的に多く存在する状態をいう。したがって、基層は、基層外周面側にイオン導電性重合体を含むイオン導電領域を有している。このイオン導電領域よりも内方は、基層ポリマーを主体とする基層本体部とすることができる。なお、基層本体部は、製造時に基層外周面側に偏在しなかったイオン導電性重合体を含んでいてもよい。基層は、具体的には、基層外周面側において基層外周面から基層内部に向かってイオン導電性重合体の存在割合が減少する傾斜構造を有することができる。また、基層は、他にも、イオン導電性重合体が基層外周面側に層状に存在していてもよい。基層が上記傾斜構造を有する場合には、イオン伝導性重合体の層を積層して基層を構成する場合に比べ、基層外周面側に偏在するイオン導電性重合体と基層ポリマーとの接着性に優れるなどの利点がある。なお、イオン導電性重合体が基層外周面側に偏在している状態は、例えば、基層外周面に対して垂直な断面をミクロトームなどにより薄切片化し、ＴＥＭ（透過型電子顕微鏡）を用いた観察とＥＤＸ（エネルギー分散型Ｘ線分光法）による元素分析を行うことや、垂直な断面についてＴＯＦ−ＳＩＭＳ（飛行時間型二次イオン質量分析法）による分析等を実施することにより確認することができる。
【００３４】
基層は、基層ポリマー１００質量部に対してイオン導電性重合体を０．０５質量部以上５質量部以下含むことができる。この構成によれば、少量のイオン伝導性重合体で、基層外周面近傍のイオン伝導性を確保して電気特性の安定化を図ることができる。また、この構成によれば、イオン伝導性重合体の含有量が少量であるので、無端ベルトの低コスト化にも有利である。
【００３５】
イオン導電性重合体は、基層への添加による効果を確実なものとするなどの観点から、基層ポリマー１００質量部に対して、好ましくは、０．１質量部以上、より好ましくは、０．２質量部以上とすることができる。イオン導電性重合体は、基材外周面への過度なブリードを抑制しやすくなり、相手部材を汚染しにくい、無端ベルトの低コスト化などの観点から、基層ポリマー１００質量部に対して、好ましくは、５質量部以下、より好ましくは、３質量部以下、さらに好ましくは、３質量部未満、さらにより好ましくは、２．５質量部以下、さらにより一層好ましくは、２質量部以下、最も好ましくは、１．５質量部以下とすることができる。
【００３６】
基層は、さらに、導電性フィラーを含む構成とすることができる。この場合には、基層内部の導電性を確保することができる。また、基層の補強などの利点もある。なお、導電性フィラーは、基層内部の導電化を確実なものとするなどの観点から、上述した基層本体部に含まれることが好ましい。
【００３７】
導電性フィラーとしては、電子導電性フィラーを好適に用いることができる。この構成によれば、電子導電性フィラーが連続化（パーコレーション）した電子導電経路を基層内部に形成することができ、基層内部の導電化を図ることができる。そして、この場合、長期にわたって負荷される外力によって基層が変形し、微視的に電子導電経路が破壊された際でも、基層外周面側に偏在するイオン導電性重合体によるイオン導電性の発現によって導電性の安定化を図ることができる。基層外周面側に偏在するイオン導電性重合体と導電性フィラーとが導通状態とされている場合には、上記効果をより確実なものとすることができる。
【００３８】
電子導電性フィラーとしては、具体的には、例えば、炭素系フィラー、導電性の金属酸化物、金属ナノ粒子などを例示することができる。これらは１種または２種以上併用することができる。炭素系フィラーとしては、具体的には、例えば、カーボンブラック、カーボンナノチューブ、カーボンナノファイバー、グラファイトなどを例示することができる。導電性の金属酸化物としては、例えば、チタン酸バリウム、ｃ−ＴｉＯ２、ｃ−ＺｎＯ、ｃ−ＳｎＯ２（ｃ−は導電性を意味する。）などを例示することができる。電子導電性フィラーとしては、電子導電性、基層ポリマーへの分散制御の容易性、コスト等の観点から、炭素系フィラーが好適である。これらは１種または２種以上併用することができる。
【００３９】
基層は、他にも、必要に応じて、難燃剤、架橋剤、レベリング剤、充填剤、酸化防止剤などの各種添加剤を１種または２種以上含むことができる。
【００４０】
上記無端ベルトは、基層外周面にて測定されるマルテンス硬度比Ａ／Ｂが１未満である構成とすることができる。上記マルテンス硬度比Ａ／Ｂは、以下のようにして測定される。
微小硬度計（フィッシャー・インストルメンツ社製、「ＦＩＳＣＨＥＲＳＣＯＰＥ  Ｈ１００Ｃ」、ビッカース圧子使用）を用い、２５℃で、基層外周面に１００ｍＮの荷重を１０秒でかけ、その後、１０秒のクリープを行い除荷する。その際の荷重値１０ｍＮ、１００ｍＮの時点における変位と荷重との関係より、各々の時点でのマルテンス硬度（Ｎ／ｍｍ）を算出する。上記１０ｍＮの荷重値におけるマルテンス硬度をＡ、上記１００ｍＮの荷重値におけるマルテンス硬度をＢとし、マルテンス硬度比Ａ／Ｂを算出する。なお、マルテンス硬度Ａは、主に基層外周面の近傍（イオン導電領域）における硬度を示す物性値、マルテンス硬度Ｂは、主に基層内部（基層本体部）における硬度を示す物性値である。
【００４１】
上記構成によれば、基層外周面側に、基層本体部よりも硬度の小さいイオン導電領域が存在することが確実なものとなる。そのため、上記構成によれば、硬度の小さい基層外周面側でのイオン導電性重合体によるイオン導電を確実なものとすることができる。
【００４２】
マルテンス硬度比Ａ／Ｂは、基層の電気特性の安定化等の観点から、好ましくは、０．９以下、より好ましくは、０．８以下、さらにより好ましくは、０．７以下とすることができる。なお、マルテンス硬度比Ａ／Ｂは、好ましくは、基層外周面の摩耗耐久性等の観点から、好ましくは、０．４以上とすることができる。
【００４３】
上記無端ベルトは、基層単層より構成することができる。上記無端ベルトは、他にも、基層の外周にゴム弾性層、発熱層、表層などが必要に応じて単独または組み合わせて積層された構成を有していてもよい。
【００４４】
なお、上述した各構成は、上述した各作用効果等を得るなどのために必要に応じて任意に組み合わせることができる。
【実施例】
【００４５】
以下、実施例の無端ベルトについて、図面を用いて具体的に説明する。
【００４６】
（実施例１）
図１〜図３に示されるように、本例の無端ベルト１は、電子写真機器に用いられる。本例では、無端ベルト１は、電子写真方式の画像形成装置に中間転写ベルトとして組み込まれて使用される。
【００４７】
無端ベルト１は、筒状の基層１０を有している。基層１０は、基層ポリマー１０１とイオン導電性重合体１０２とを含むとともに、基層外周面側にイオン導電性重合体１０２が偏在している。イオン導電性重合体１０２は、カチオン部位とアニオン部位とを備える有機化合物で変性された変性モノマーまたは変性オリゴマーに由来する重合単位を有している。なお、図２では、基層１０の詳細な構成が省略されている。また、図３では、基層１０に導電性フィラー１０３が含まれる例が示されている。
【００４８】
以下、異なる構成を有する無端ベルトの試料を複数作製し、評価を行った。その実験例について説明する。
【００４９】
（実験例）
＜基層ポリマー＞
基層形成用塗液に用いる基層ポリマー含有液として、以下のものを準備した。
・ポリアミドイミド（ＰＡＩ）含有液
ジフェニルメタンジイソシアネート（ＭＤＩ）（東京化成工業社製、試薬）、トリジンジイソシアネート（ＴＯＤＩ）（東京化成工業社製、試薬）、トリメリット酸無水物（無水トリメリット酸、ＴＭＡ）（東京化成工業社製、試薬）を準備した。次いで、撹拌機、窒素導入管、温度計、冷却管を備えた反応容器に、質量比で、ＭＤＩ：ＴＯＤＩ：ＴＭＡ＝７：６８：５５の比率で、Ｎ−メチル−２−ピロリドン（ＮＭＰ）に固形分２６％となるように仕込み、窒素気流下、撹拌しながら１時間かけて１６０℃まで昇温し、そのまま１６０℃で約１０時間反応させた後反応を停止した。これにより、ＰＡＩ含有液（固形分２６質量％）を調製した。
・ポリカーボネート（ＰＣ）含有液
ポリカーボネート（ＰＣ）（三菱ガス化学社製、「ユーピロンＳ３０００」）をＮＭＰにて固形分１５％となるように希釈し、塗料化した。これにより、ＰＣ含有液を調製した。
・ポリエーテルサルフォン（ＰＥＳ）含有液
ポリエーテルサルフォン（ＰＥＳ）（住友化学社製、「スミカエクセルＰＥＳ  ４１００Ｇ」）をＮＭＰにて固形分が１５質量％となるように希釈し、塗料化した。これにより、ＰＥＳ含有液を調製した。
・ポリイミド（ＰＩ）含有液
ポリイミドワニス（宇部興産社製、「ユピアＡＴ」）をそのままＰＩ含有液とした。なお、ＰＩ含有液は、溶剤がＮＭＰであり、固形分が１８質量％である。
・ポリアリレート（ＰＡＲ）含有液
ポリアリレート（ＰＡＲ）（ユニチカ社製、「Ｕポリマー  Ｕ１００」）をＮＭＰにて固形分が１５質量％となるように希釈し、塗料化した。これにより、ＰＡＲ含有液を調製した。
・アクリル樹脂含有液
アクリル樹脂ワニス（根上工業社製、「パラクロン  プレコート２００」）をそのままアクリル樹脂含有液とした。なお、アクリル樹脂含有液は、溶剤がメチルイソブチルケトン(ＭＩＢＫ)であり、固形分が２０質量％である。
【００５０】
＜イオン導電性重合体＞
各イオン導電性重合体を以下のようにして準備した。
・イオン導電性重合体Ａ〜Ｃ
イオン導電性重合体Ａ〜Ｃを合成するための材料として、以下のものを準備した。
・・メタクリル酸ブチル（東京化成工業社製）
・・第四級アンモニウム塩（（３−アクリルアミドプロピル）トリメチルアンモニウムクロライド）（東京化成工業社製）
・・アクリレート変性シリコーンオイル（信越化学工業社製、「Ｘ−２２−１７４ＤＸ」）
・・２−パーフルオロヘキシルエチルアクリレート（ダイキン化成販売社製、「Ｒ−１６２０」）
・・ジメチル１，１’−アゾビス（１−シクロヘキサンカルボキシレート（和光純薬工業社製、「ＶＥ−７３」）
１００ｍＬの反応フラスコを用い、以下の表１に示される所定の配合割合にて、上記の各材料と、全体固形分が５５％となる量の合成用溶媒（ＭＥＫ）とを仕込み、撹拌しながら５分間窒素によるバブリングを行った後、内液の温度８０℃にて７時間重合させた。次いで、表１に示される所定量の最終希釈用溶媒（ＭＥＫ）を加えることにより、固形分で３０％の各イオン導電性重合体Ａ〜Ｃをそれぞれ含有する各溶液Ａ〜Ｃを得た。
【００５１】
得られたイオン導電性重合体Ａ〜Ｃは、いずれも、第四級アンモニウム塩で変性された変性モノマー（変性前モノマーはメタクリル酸ブチル）に由来する第１重合単位を有している。また、イオン導電性重合体Ａは、フッ素含有基を有する（メタ）アクリレートに由来する第２重合単位を有することで、分子内にフッ素含有基を有している。また、イオン導電性重合体Ｂは、シリコーン基を有する（メタ）アクリレートに由来する第３重合単位を有することで、分子内にシリコーン基を有している。また、イオン導電性重合体Ｃは、分子内にシリコーン基およびフッ素含有基のいずれも有していない。また、イオン導電性重合体Ａ〜Ｃは、いずれも、カチオン性である。
【００５２】
【表１】
2018072583.tif 000004
【００５３】
・イオン導電性重合体Ｄ（三菱化学社製、「サフトマーＳＴ２０００Ｈ」）
イオン導電性重合体Ｄは、カチオン性のアクリル樹脂である。
・イオン導電性重合体Ｅ（三菱化学社製、「サフトマーＳＴ１０００」）
イオン導電性重合体Ｅは、両性のアクリル樹脂である。
【００５４】
＜導電性フィラー＞
導電性フィラーとして、以下のものを準備した。
・カーボンブラック（昭和キャボット社製、「シュブラックＮ２２０」）
【００５５】
＜その他＞
比較のため、以下の添加物を準備した。
・メタクリル酸ブチル（東京化成工業社製）
・第四級アンモニウム塩（（３−アクリルアミドプロピル）トリメチルアンモニウムクロライド）（東京化成工業社製）
【００５６】
＜基層形成用塗液の調製＞
表２に示されるように、上記にて準備した所定の基層ポリマー含有液に、必要に応じて導電性フィラーを所定質量部配合し、常温（２５℃）で羽根撹拌にて混合した後、ボールミルを用いて分散させた。なお、分散時の固形分は、基層ポリマー含有液における初期固形分になるよう調製した。その後、各分散液に、表２に示される所定のイオン導電性重合体を所定質量部配合し、羽根撹拌にて混合した。以上により、試料１〜試料１３の無端ベルトの作製に用いる各基層形成用塗液を調製した。
【００５７】
また、試料１〜試料１３の無端ベルトの作製に用いる各基層形成用塗液の調製において、イオン導電性重合体を配合しなかった点以外は同様にして、試料１Ｃに用いる基層形成用塗液を調製した。
【００５８】
また、試料１〜試料１３の無端ベルトの作製に用いる各基層形成用塗液の調製において、イオン導電性重合体に代えて第四級アンモニウム塩を配合した点以外は同様にして、試料２Ｃに用いる基層形成用塗液を調製した。
【００５９】
また、試料１〜試料１３の無端ベルトの作製に用いる各基層形成用塗液の調製において、イオン導電性重合体に代えてアクリル樹脂および第四級アンモニウム塩を配合した点以外は同様にして、試料３Ｃに用いる基層形成用塗液を調製した。
【００６０】
また、試料１〜試料１３の無端ベルトの作製に用いる各基層形成用塗液の調製において、イオン導電性重合体に代えて第四級アンモニウム塩を配合した点、導電性フィラーを配合しなかった点以外は同様にして、試料４Ｃに用いる基層形成用塗液を調製した。
【００６１】
また、試料１〜試料１３の無端ベルトの作製に用いる各基層形成用塗液の調製において、イオン導電性重合体を配合しなかった点、導電性フィラーを配合しなかった点以外は同様にして、試料５Ｃに用いる基層形成用塗液を調製した。
【００６２】
＜無端ベルトの作製＞
上記調製した基層形成用塗液を、円筒状金型の外周面にスプレーコート法により塗工した後、基層形成用塗液に含まる基層ポリマーの種類に応じた所定の加熱処理を行うことにより、筒状の基層を形成した。
【００６３】
基層ポリマーがポリアミドイミド（ＰＡＩ）、ポリカーボネート（ＰＣ）、ポリエーテルサルフォン（ＰＥＳ）、および、ポリアリレート（ＰＡＲ）の場合には、上記加熱処理は、常温（２５℃）〜２５０℃まで２時間かけて昇温させ、２５０℃で１時間保持するという条件にて実施した。基層ポリマーがポリイミド（ＰＩ）の場合には、上記加熱処理は、常温（２５℃）〜３５０℃まで２時間かけて昇温させ、３５０℃で１時間保持するという条件にて実施した。基層ポリマーがアクリル樹脂の場合には、上記加熱処理は、常温（２５℃）〜１５０℃まで２時間かけて昇温させ、１５０℃で１時間保持するという条件にて実施した。
【００６４】
以上により、基層単層（厚み８０μｍ）より構成される試料１〜試料１３、試料１Ｃ〜試料５Ｃの無端ベルトを作製した。
【００６５】
得られた試料１〜試料１３、試料２Ｃ〜４Ｃの無端ベルトにおける基層外周面に対して垂直な断面について、ＴＥＭ観察、ＥＤＸ、および、断面からＴＯＦ−ＳＩＭＳによる分析を実施した。その結果、試料１〜試料１３では、基層外周面側にイオン導電性重合体が偏在していることが確認された。これは、基層形成用塗液中に添加したイオン導電性重合体が、加熱処理時における基層形成用塗液の乾燥時に自然に基層外周面側へ出てきたためである。一方、試料２Ｃ〜試料４Ｃでは、添加されたイオン導電剤（第四級アンモニウム塩）が基層全体に均一に分散していた。また、試料３Ｃでは、添加されたアクリル樹脂が基層全体に分散していた。
【００６６】
＜マルテンス硬度比Ａ／Ｂ＞
上述した測定方法に従い、各無端ベルトについて基層外周面におけるマルテンス硬度比Ａ／Ｂを測定した。
【００６７】
＜基層外周面側における表面抵抗の測定＞
ＪＩＳ−Ｋ６９１１に準拠し、電気抵抗率計（測定レンジ１０４〜１０１３Ω）（三菱化学アナリテック社製、「ハイレスタ−ＵＰ」）を用いて、各無端ベルトに印加電圧５００Ｖを印加したときの基層外周面の表面抵抗率（Ω／□）を測定した。
【００６８】
＜基層外周面側における初期表面残留電位および耐久表面残留電位の測定＞
直径２０ｍｍの金属ロールに切り出した無端ベルトを貼り付け、２３℃×５３％ＲＨの環境下、回転数１０ｒｐｍで周方向に回転させた状態で、コロトロンを用い（直流電源使用）、コロトロンの芯部とベルト表面との距離を１０ｍｍとして１００μＡ（定電流）のコロナ電流を印加してベルト表面を帯電させた。次いで、当該帯電位置から回転方向に９０度回転した位置において表面電位計のプローブとベルト表面との距離を１ｍｍとしてベルト表面の表面電位を金属ロール軸方向の中央部にて１点測定した。これを、ベルト表面の表面残留電位とした。これらの測定を初期および後述の耐久画像評価後で実施した。その際の表面残留電位の値が、３００Ｖ未満をＡ、３００Ｖ以上４５０Ｖ未満をＢ、４５０Ｖ以上をＣとした。なお、初期表面残留電位が「ＡまたはＢ」、かつ、耐久表面残留電位が「ＡまたはＢ」であったときに、長期にわたって基層の電気特性を安定化させることができていると判断した。それ以外のときに、長期にわたって基層の電気特性を安定化させることができていないと判断した。なお、基層外周面側における表面抵抗の測定以外に本評価を実施したのは、基層外周面側へのイオン導電性重合体の偏在による基層外周面部分の抵抗低下の効果を確認するためである。
【００６９】
＜耐久画像評価＞
各無端ベルトを、電子写真方式の市販のマルチファンクションプリンタ（富士ゼロックス社製、「ＤｏｃｕＣｅｎｔｒｅ−IV  Ｃ２２６０」）の中間転写ベルトとして組み込み、２３．５℃×５２％ＲＨの環境下にて、カラー画像を１万枚印刷後に３日間放置するという工程を合計５万枚まで繰り返した。上記５万枚の印刷後、画像に、画像抜け、スジ（白、黒）等の画像不具合が見られなかった場合を「Ａ」、画像不具合が見られた場合を「Ｃ」とした。
【００７０】
以下、各無端ベルト試料の詳細な構成と評価結果を表２、表３にまとめて示す。
【００７１】
【表２】
2018072583.tif 000005
【００７２】
【表３】
2018072583.tif 000006
【００７３】
表１〜表３によれば、以下のことがわかる。試料５Ｃの無端ベルトは、基層の表面抵抗が高く、基層外周面において電荷の制御をすることが困難である。そのため、試料５Ｃの無端ベルトは、電子写真機器用の無端ベルトとして不適である。
【００７４】
試料１Ｃの無端ベルトは、電子導電性のカーボンブラックを含有している。しかし、試料１Ｃは、耐久時に基層の電気特性を安定化させることができず、耐久画像評価で画像不具合が生じた。これは、長期にわたって負荷される外力による変形によってカーボンブラックによる電子導電経路の破壊やポリマーの微視的な破壊等が生じたことが原因であると考えられる。
【００７５】
試料４Ｃの無端ベルトは、イオン導電剤として第四級アンモニウム塩を含有している。しかし、試料４Ｃは、耐久時に基層の電気特性を安定化させることができず、耐久画像評価で画像不具合が生じた。これは、用いた基層ポリマーの弾性率が２０００ＭＰａ以上と硬いため、基層ポリマー中に分散している第四級アンモニウム塩によるイオンが基層中で移動し難かったためである。
【００７６】
また、試料２Ｃ、試料３Ｃの無端ベルトは、基層中に電子導電性のカーボンブラックとイオン導電性の第四級アンモニウム塩とを含有している。しかしながら、このような構成を採用しても、耐久時に基層の電気特性を安定化させることができす、耐久画像評価で画像不具合が生じた。
【００７７】
これらに対し、試料１〜試料１３の無端ベルトでは、基層は、基層ポリマーとイオン導電性重合体とを含むとともに、基層外周面側にイオン導電性重合体が偏在している。そして、イオン導電性重合体は、カチオン部位とアニオン部位とを備える有機化合物で変性された変性モノマーに由来する重合単位を有している。
【００７８】
そのため、試料１〜試料１３の無端ベルトは、基層ポリマーの材質に関わらず、イオン導電性重合体によって基層外周面側の硬度を基層内部よりも小さくすることができる。また、上記無端ベルトは、硬度の小さい基層外周面側では、イオン導電性重合体によるイオン導電を発現させることができる。そのため、上記無端ベルトは、長期にわたって外力がかかった状態で使用された場合でも、基層外周面側の表面抵抗を安定化させることができた。それ故、上記無端ベルトは、長期にわたって基層の電気特性を安定化させることができることが確認できた。また、上記無端ベルトを電子写真機器に組み込むことにより、外力によるベルト変形に起因する画像不具合を抑制しやすい電子写真機器を得ることができることも確認できた。
【００７９】
以上、本発明の実施例、実験例について詳細に説明したが、本発明は上記実施例、実験例に限定されるものではなく、本発明の趣旨を損なわない範囲内で種々の変更が可能である。例えば、上記実験例では、イオン導電性重合体が特定の変性モノマーに由来する重合単位を有している例が示されているが、イオン導電性重合体は、特定の変性オリゴマーに由来する重合単位を有していてもよい。
【符号の説明】
【００８０】
１  無端ベルト
１０  基層
１０１  基層ポリマー
１０２  イオン導電性重合体
【図１】
2018072583.tif 000007
【図２】
2018072583.tif 000008
【図３】
2018072583.tif 000009